(57)【特許請求の範囲】
【請求項１】
天然古竹を所定長さに切断し、長さ方向に分割して得られる複数の分割竹片を、並設して形成される天然古竹垣パネルの片面側の模様を印刷した所定範囲の全光線透過率のフィルムを、明灰色板状合成樹脂素材の片面に被着し、フィルムを被着した明灰色板状合成樹脂素材を横断面波形状に形成して、上記天然古竹垣パネル風の趣を出すように構成しているとともに、
上記明灰色板状合成樹脂素材は、ＪＩＳ Ｚ−８７２９（１９８０）による試験方法でのＬ＊ａ＊ｂ＊表色系の表示で、Ｌ＊：９８〜７５、ａ＊：−０．３〜０．７、ｂ＊：１．５〜３．０の範囲の色であることを特徴とする合成樹脂製古竹垣パネル。
【請求項２】
天然古竹を所定長さに切断し、長さ方向に分割して得られる複数の分割竹片を、並設して形成される天然古竹垣パネルの片面側の模様を印刷した所定範囲の全光線透過率のフィルムを、明灰色板状合成樹脂素材の片面に被着し、フィルムを被着した明灰色板状合成樹脂素材を横断面波形状に形成して、上記天然古竹垣パネル風の趣を出すように構成しているとともに、
上記明灰色板状合成樹脂素材は、ＪＩＳ Ｚ−８７２９（１９８０）による試験方法でのＬ＊ａ＊ｂ＊表色系の表示で、Ｌ＊：８２．２、ａ＊：−０．１、ｂ＊：２．６の色であることを特徴とする合成樹脂製古竹垣パネル。
【請求項３】
フィルムの全光線透過率は、ＪＩＳ Ｋ−７１０５による試験方法で８５〜９９％である請求項１又は請求項２に記載の合成樹脂製古竹垣パネル。
【請求項４】
フィルムの全光線透過率は、ＪＩＳ Ｋ−７１０５による試験方法で９２％である請求項１又は請求項２に記載の合成樹脂製古竹垣パネル。
【発明の詳細な説明】
【０００１】
【産業上の利用分野】
本発明は、和風庭園等に用いられる合成樹脂製古竹垣パネルに関する。
【０００２】
【従来の技術】
従来、この種の合成樹脂製の竹垣パネルとしては、例えば、実公平７−４６６８９号公報や特開平１０−１５９３０９号公報に記載されているようなものがある。
【０００３】
これらの公報等に記載されている従来の竹垣パネルは、緑色や黄土色といった天然の若竹を複数縦割りにして、これら縦割り若竹を複数並設した状態の形状に合成樹脂によって形成したものである。
【０００４】
この竹垣パネルは、和風庭園等において間仕切りや、塀や壁面の覆い等として使用されている。
【０００５】
【発明が解決しようとする課題】
ところで、天然の若竹で形成した竹垣パネルでは、間仕切り等に使用している間に枯れてきて灰色がかった褐色（天然竹パネルの使用可能期間の内、この色の状態でいる期間が一番長く、竹垣として一番目にする色）の古竹の趣がでてきて、独特の風情を醸し出すようになってくる。この枯れた天然竹の竹垣パネルは、和風庭園等の雰囲気と相まって重厚で落ち着いた趣を醸し出す一助となる。
【０００６】
しかし、従来の合成樹脂製の竹垣パネルは、天然竹垣の一番長い期間の姿(色)を模したものではなく、天然竹垣の施工後まもない少しの期間の状態である緑色や黄土色を模したものであるため、天然竹のように時間の経過に伴なって灰色がかった褐色に変色していくといったことがなく、わび、さびの風情を醸し出すものではなかった。
【０００７】
そのため、従来の合成樹脂製の竹垣パネルでは、古い和風庭園等の間仕切り等に使用しようとしても庭園等の他の構築物との色合いや雰囲気と合わず、古い和風庭園等には使用できないのが現状である。
【０００８】
本発明は、上記のような点に鑑みて開発されたものであり、その目的とするところは、種々の和風庭園等に設置したときから天然の古竹で形成した竹垣のような趣を醸し出す合成樹脂製古竹垣パネルを提供することにある。
【０００９】
【課題を解決するための手段】
本発明は上記の目的を有効に達成するために、次のような構成にしてある。すなわち、請求項１に記載の本発明の合成樹脂製古竹垣パネルは、天然古竹を所定長さに切断し、長さ方向に分割して得られる複数の分割竹片を、並設して形成される天然古竹垣パネルの片面側の模様を印刷した所定範囲の全光線透過率のフィルムを、明灰色板状合成樹脂素材の片面に被着し、フィルムを被着した明灰色板状合成樹脂素材を横断面波形状に形成して、上記天然古竹垣パネル風の趣を出すように構成してなる。そして、上記明灰色板状合成樹脂素材は、ＪＩＳＺ−８７２９（１９８０）による試験方法でのＬ＊ａ＊ｂ＊表色系の表示で、Ｌ＊：９８〜７５、ａ＊：−０．３〜０．７、ｂ＊：１．５〜３．０の範囲の色である。
これに対し、請求項２に記載の本発明の合成樹脂製古竹垣パネルは、天然古竹を所定長さに切断し、長さ方向に分割して得られる複数の分割竹片を、並設して形成される天然古竹垣パネルの片面側の模様を印刷した所定範囲の全光線透過率のフィルムを、明灰色板状合成樹脂素材の片面に被着し、フィルムを被着した明灰色板状合成樹脂素材を横断面波形状に形成して、上記天然古竹垣パネル風の趣を出すように構成してなる。そして、上記明灰色板状合成樹脂素材は、ＪＩＳ Ｚ−８７２９（１９８０）による試験方法でのＬ＊ａ＊ｂ＊表色系の表示で、Ｌ＊：８２．２、ａ＊：−０．１、ｂ＊：２．６の色である。
【００１０】
請求項３に記載の本発明の合成樹脂製古竹垣パネルは、請求項１又は請求項２に記載の合成樹脂製古竹垣パネルにおいて、フィルムの全光線透過率は、ＪＩＳ Ｋ−７１０５による試験方法で８５〜９９％である。
【００１１】
請求項４に記載の本発明の合成樹脂製古竹垣パネルは、請求項１又は請求項２に記載の合成樹脂製古竹垣パネルにおいて、フィルムの全光線透過率は、ＪＩＳ Ｋ−７１０５による試験方法で９２％である。
【００１４】
【発明の実施の形態】
以下、本発明の実施の形態を添付の図に基づいて説明する。
図１〜図４は本発明の合成樹脂製古竹垣パネルに関する図であって、図中符号１は本発明の一例の合成樹脂製古竹垣パネルであり、フィルム２と、明灰色板状合成樹脂素材３によって構成されている。
【００１５】
フィルム２は、ＪＩＳ  Ｋ−７１０５による試験方法での全光線透過率８５〜９９％、好ましくは全光線透過率９２％で、厚さ３０〜８０μｍのアクリルフィルムが使用されている。このフィルム２には、天然古竹を所定長さに切断し、更に長さ方向に分割して得られる複数の分割竹片を、長辺側の縁が隣接するようにして並設した天然古竹垣パネル(図示せず)の片面側の模様を印刷してある。この片面側とは、並設された天然古竹の模様の表れている天然古竹垣パネルの表面側(外面側)である。
【００１６】
明灰色板状合成樹脂素材３は、ＪＩＳ  Ｚ−８７２９（１９８０）、  ５．５．１．Ｌ＊ａ＊ｂ＊表色系による測色機が分光測色機  マクベス社製  ＣＥ−３１００  測色条件が光源  Ｄ６５  等色関数（視野）１０度  による試験方法でのＬ＊ａ＊ｂ＊表色系の表示で、Ｌ＊：９８〜７５、ａ＊：―０．３〜０．７、ｂ＊：１．５〜３．０の範囲の色、好ましくはＬ＊：８２．２、ａ＊：−０．１、ｂ＊：２．６の色で、合成樹脂によって形成した長方形又は正方形等の板状の部材である。
【００１７】
合成樹脂製古竹垣パネル１は、この明灰色板状合成樹脂素材３の片面に上記フィルム２を被着し、上記天然古竹垣パネル(図示せず)で形をとった型に、フィルム２を被着した面を内側にして成形した横断面波形状のものである。
【００１８】
上記の合成樹脂製古竹垣パネル１は、一例として次のようにして製造される。すなわち、図３に示すように押し出しダイス４から送り出された明灰色板状合成樹脂素材３は、別の箇所から送り込まれる天然古竹垣パネル(図示せず)の片面模様を印刷したフィルム２と共にサイジングロール５と６の間に挿入されて挟み込まれる。この時、天然古竹垣パネル(図示せず)の片面模様を印刷していない側のフィルム面２ａが、明灰色板状合成樹脂素材３の片面３ａに当接される。
【００１９】
更にこのフィルム２と明灰色板状合成樹脂素材３は、サイジングロール６と７の間に挿入されて挟み込まれる。この場合、各サイジングロール５、６、７は６０℃〜１００℃位であり、明灰色板状合成樹脂素材３は約２００℃〜２５０℃である。フィルム２と明灰色板状合成樹脂素材３は、各サイジングロール５、６、７に挟み込まれている間に、明灰色板状合成樹脂素材３の温度とロール間の樹脂圧力によって接着される。
【００２０】
上記フィルム２を被着した明灰色板状合成樹脂素材３は、更に上記天然古竹垣パネル(図示せず)で形を採った型に、フィルム２を被着した面を内側にして載置される。そして型側から真空吸引によってフィルム２と共に明灰色板状合成樹脂素材３を型側に吸引し、型の形状の横断面波形の合成樹脂製古竹垣パネル１が形成される。
【００２１】
また、他の製造方法としては、図４に示すように一方の押出機８から上記パネル１の表層側を形成する上記明灰色の溶融樹脂が押出され、他方の押出機９から上記パネル１のベース層側を形成する黄色又は緑色又は茶色等の溶融樹脂が押出されて、フィードブロック１０の中に入り、上記各溶融樹脂は合流して二層の流れとなる。
【００２２】
このフィードブロック１０からTダイ（フラットダイ）１１に流れ込んだ二層の溶融樹脂は、Tダイ１１内で所定の厚さ、幅に広げられて二層の状態で押出される。押出された溶融樹脂は、３本の冷却ロール１２によって厚さを制御されながら冷却される。この溶融樹脂の表層側の表面には字や模様を印刷してあるフィルム２又はこれらの文字等の印刷されていないフィルム２が、冷却ロール１２ａに溶融樹脂が噛み込まれる時に同時に挟み込まれ、溶融樹脂の熱で上記表面に接着される。以降の工程は先に説明した製造方法と同様である。
【００２３】
上述したような製造方法によって形成された合成樹脂製古竹垣パネル１は、フィルム２面側から見た場合うっすらと透けて見え、明灰色板状合成樹脂素材３の色と、天然古竹垣パネル(図示せず)の片面模様を印刷したフィルム２とによって、天然古竹垣パネルと同様又は酷似した色合いや趣を醸し出す。
【００２４】
この合成樹脂製古竹垣パネル１は、和風庭園等の間仕切りや、壁や塀の目隠しとして使用することにより、天然古竹垣パネルと何ら遜色のない趣を醸し出すことができる。
【００２５】
なお、本発明の合成樹脂製古竹垣パネルは、明灰色板状合成樹脂素材を横断面波形状に形成した後に、上記フィルム２を円弧の連続する成形した明灰色板状合成樹脂素材の表面に被着したものであってもよい。また、明灰色板状合成樹脂素材は、灰色板状合成樹脂素材に設計変更して本発明の合成樹脂製古竹垣パネルを構成してもよい。また、本発明における天然古竹の所定長さとは、一般的に各々箇所に設置されている竹垣の長さ（高さ）であって、数値的に特に限定された長さではなく、設置する箇所の要望等を考慮して取り決めた長さである。更に本発明の合成樹脂製古竹垣パネルの長さも特に限定されるものではない。勿論、フィルムに印刷される天然古竹の太さ（幅）も特に限定されるものではない。また、フィルムに印刷される天然古竹の種類は、特に限定されるものではなく各種の天然古竹であってよい。
【００２６】
【発明の効果】
上記した説明でも明らかなように本発明の合成樹脂製古竹垣パネルは、合成樹脂によって形成した擬似古竹垣パネルではあるが、基材となる明灰色板状合成樹脂素材の灰色が天然古竹垣パネルの模様を施した所定範囲の全光線透過率からなるフィルムによって、外からうっすらと透けて見え、フィルムに施した天然古竹垣パネルの模様と、明灰色板状合成樹脂素材との色とによって、天然古竹垣パネルと何ら遜色のない趣を醸し出す。したがって、従来の合成樹脂製竹垣パネルでは合わなかった古い和風庭園等にも積極的に使用することができる。
そして、明灰色板状合成樹脂素材が、ＪＩＳ Ｚ−８７２９（１９８０）による試験方法でのＬ＊ａ＊ｂ＊表色系の表示で、Ｌ＊：９８〜７５、ａ＊：−０．３〜０．７、ｂ＊：１．５〜３．０の範囲の色であるため、天然古竹垣パネルの模様を施した所定範囲又は所定値の全光線透過率からなるフィルムの上記効果と相まって、天然古竹垣パネルと同様の趣を醸し出すことができる。
これに対し、明灰色板状合成樹脂素材が、ＪＩＳ Ｚ−８７２９（１９８０）による試験方法でのＬ＊ａ＊ｂ＊表色系の表示で、Ｌ＊：８２．２、ａ＊：−０．１、ｂ＊：２．６の色であれば、天然古竹垣パネルの模様を施した所定範囲又は所定値の全光線透過率からなるフィルムの上記効果と相まって、最も効果的に天然古竹垣パネルと同様の趣を醸し出すことができる。
【００２７】
また、フィルムは、ＪＩＳ  Ｋ−７１０５による試験方法での全光線透過率８５〜９９％の範囲のものを使用することにより、効果的に古竹垣パネルと同様の趣を醸し出すことができる。
【００２８】
また、フィルムは、ＪＩＳ  Ｋ−７１０５による試験方法での全光線透過率９２％のものを使用することにより、より効果的に古竹垣パネルと同様の趣を醸し出すことができる。
【００３１】
【図面の簡単な説明】
【図１】本発明の一例の合成樹脂製古竹垣パネルの斜視図である。
【図２】本発明に係るフィルムと明灰色板状合成樹脂素材との説明図である。
【図３】本発明に係るフィルムと明灰色板状合成樹脂素材との接着過程の一例の説明図である。
【図４】本発明に係る合成樹脂製古竹垣パネルの製造過程を示す説明図である。
【符号の説明】
１      合成樹脂製古竹垣パネル
２      フィルム
３      明灰色板状合成樹脂素材
３ａ      明灰色板状合成樹脂素材の片面
【図１】
0004705733.tif 000002
【図２】
0004705733.tif 000003
【図３】
0004705733.tif 000004
【図４】
0004705733.tif 000005